(57)【要約】【課題】  透明性、厚み精度、位相差の均一性に優れ、染色性にも優れる光学用ポリビニルアルコール系フィルムを製造することができるポリビニルアルコール系樹脂水溶液を提供する。【解決手段】  光学用ポリビニルアルコール系フィルムを製造するためのポリビニルアルコール系樹脂水溶液であって、ポリビニルアルコール系樹脂水溶液を水で１５倍希釈した希釈水溶液（Ｘ）とした際に２３℃５０％ＲＨの環境下で測定した界面張力が、２５〜５５ｍＮ／ｍであることを特徴とするポリビニルアルコール系樹脂水溶液。【選択図】なし【特許請求の範囲】
【請求項１】
光学用ポリビニルアルコール系フィルムを製造するためのポリビニルアルコール系樹脂水溶液であって、ポリビニルアルコール系樹脂水溶液を水で１５倍希釈した希釈水溶液（Ｘ）とした際に２３℃５０％ＲＨの環境下で測定した界面張力が、２５〜５５ｍＮ／ｍであることを特徴とするポリビニルアルコール系樹脂水溶液。
【請求項２】
グリセリンと高級脂肪酸アルカノールアミドを含有し、かつ下記条件（１）〜（３）を全て満足することを特徴とする請求項１記載のポリビニルアルコール系樹脂水溶液。
条件（１）ポリビニルアルコール系樹脂水溶液中の樹脂濃度が、２０〜３５重量％であること。
条件（２）ポリビニルアルコール系樹脂水溶液中のグリセリン濃度が、１〜６重量％であること。
条件（３）ポリビニルアルコール系樹脂水溶液中の高級脂肪酸アルカノールアミド濃度が、０．０２〜０．４重量％であること。
【請求項３】
エーテル結合を含んでもよい炭素数１〜８の１価アルコールを含有し、その含有濃度が１〜２０重量％であることを特徴とする請求項１または２記載のポリビニルアルコール系樹脂水溶液。
【請求項４】
請求項１〜３いずれか記載のポリビニルアルコール系樹脂水溶液を用いて得られる光学用ポリビニルアルコール系フィルム。
【請求項５】
ポリビニルアルコール系樹脂水溶液を、連続的にキャスト型表面に吐出及び流涎して製膜する光学用ポリビニルアルコール系フィルムの製造方法であり、ポリビニルアルコール系樹脂水溶液を水で１５倍希釈した希釈水溶液（Ｘ）の２３℃５０％ＲＨの環境下におけるキャスト型表面に対する接触角θ１が、３０〜８０°であることを特徴とする光学用ポリビニルアルコール系フィルムの製造方法。
【請求項６】
希釈水溶液（Ｘ）の２３℃５０％ＲＨの環境下におけるキャスト型表面に対する接触角を、キャスト型表面の幅方向に沿って測定した際の接触角θ１のふれ（Δθ１）が、１０°以内であることを特徴とする請求項５記載の光学用ポリビニルアルコール系フィルムの製造方法。
【請求項７】
キャスト型表面がクロムメッキされており、かつ表面粗さＲａが１０〜２０ｎｍであることを特徴とする請求項５または６記載の光学用ポリビニルアルコール系フィルムの製造方法。
【請求項８】
請求項５〜７いずれか記載の製造方法により製造されることを特徴とする光学用ポリビニルアルコール系フィルム。
【請求項９】
厚さが５〜３０μｍであることを特徴とする請求項４または８記載の光学用ポリビニルアルコール系フィルム。
【請求項１０】
請求項４、８、９いずれか記載の光学用ポリビニルアルコール系フィルムからなることを特徴とする偏光フィルム。
【発明の詳細な説明】
【技術分野】
【０００１】
本発明は、ポリビニルアルコール系樹脂水溶液に関する。さらに詳しくは、本発明は、透明性、厚み精度、位相差の均一性に優れ、染色性にも優れる光学用ポリビニルアルコール系フィルムを製造するためのポリビニルアルコール系樹脂水溶液、該ポリビニルアルコール系樹脂水溶液を用いた光学用ポリビニルアルコール系フィルムの製造方法、該製造方法により得られる光学用ポリビニルアルコール系フィルム、更に、該光学用ポリビニルアルコール系フィルムより得られる色ムラが無く、均一な偏光度を有する偏光フィルムに関する。
【背景技術】
【０００２】
ポリビニルアルコール系フィルムは、一般的に、ポリビニルアルコール系樹脂を水に溶解してポリビニルアルコール系樹脂水溶液（製膜原液）を調液し、連続的にキャスト型表面に吐出及び流涎して製膜した後、得られるフィルムをキャスト型から剥離し、金属加熱ロールやフローティングドライヤーなどを用いて乾燥することにより製造される。このようにして得られるポリビニルアルコール系フィルムは、透明性や染色性に優れるフィルムとして多くの光学用途に利用されており、その有用な用途の一つに偏光フィルムがあげられる。かかる偏光フィルムは、液晶ディスプレイの基本構成要素として用いられており、近年では、高輝度、高精細な液晶テレビへとその使用が拡大されている。
【０００３】
このような中、液晶テレビなどの画面の大型化や高精細化にともない、従来品より一段と、色ムラの少ない偏光フィルムが要望されている。偏光フィルムの色ムラは、比較的広い面積（例えば、１ｃｍ2以上のサイズ。）で色や濃淡が異なっているものや、微細な点状のもの、微細なスジ状の濃淡など様々である。これらの中で、比較的広い面積で観察されるものは、偏光フィルムの製造方法の改良により解消されてきた。しかし、画面の高輝度化や高精細化に伴って問題になってきた微細な色ムラについては、まだまだ改良が不充分である。かかる微細な色ムラの中でも、点状のものは目視観察やＣＣＤカメラで検出できるが、スジ状の濃淡は検出すら困難であり、周期的に多数存在していても見逃されがちである。更に、通常、偏光フィルムは連続的な製造工程の中で、全幅全長にわたって検査されるが、１ｍｍ以下のピッチで微細なスジ状の濃淡を検出するには多大な労力を要する。
【０００４】
上記スジ状の濃淡は、偏光フィルムの製造条件だけでは解消しないため、原反であるポリビニルアルコール系フィルムに起因する可能性が高い。すなわち、ポリビニルアルコール系フィルムの微細な透明性のムラ、微細な厚みのムラ、微細な位相差のムラなどが原因と推測される。かかる背景から、幅広長尺薄型でありながらも、透明性、厚み精度、位相差が均一であり、染色性に優れる光学用ポリビニルアルコール系フィルムが必要とされていた。
【０００５】
透明性に関しては、ポリビニルアルコール系フィルムのヘイズや表面粗さが増大すると、偏光フィルムの光線透過率にムラが発生する傾向があり、かかる対策として、製膜原液となるポリビニルアルコール系樹脂水溶液に、特定の界面活性剤を特定量添加する手法が提案されている（例えば特許文献１参照。）。
厚み精度に関しては、ポリビニルアルコール系フィルムの厚さにムラが有ると、偏光フィルムにスジ状の色ムラが発生する傾向があり、かかる対策として、表面粗さが３Ｓ以下のキャスト型を用いるポリビニルアルコール系フィルムの製造法が提案されている（たとえば、特許文献２参照。）。
位相差に関しては、特定の位相差を有するポリビニルアルコール系フィルムが提案されている（例えば特許文献３、４参照。）。
特定のポリビニルアルコール系樹脂水溶液を用いることにより、色ムラが無く、かつ長尺化が可能なポリビニルアルコール系フィルムの製造方法が提案されている（例えば特許文献５参照。）。
光学ムラに関して、キャスト型表面にフッ素系撥水膜を形成するポリビニルアルコール系フィルムの製造方法が提案されている（例えば特許文献６参照。）。
【先行技術文献】
【特許文献】
【０００６】
【特許文献１】特開２００６−２４９４０７号公報
【特許文献２】特開２００１−３１５１３８号公報
【特許文献３】特開２００６−２９１１７３号公報
【特許文献４】特開２００７−１３７０４２号公報
【特許文献５】特開２００７−９０５６号公報
【特許文献６】特開２００６−３０５９２４号公報
【発明の概要】
【発明が解決しようとする課題】
【０００７】
しかし、これらの開示技術をもってしても、偏光フィルムの微細な色ムラを解消するには不十分であった。
【０００８】
特許文献１の開示技術は、ポリビニルアルコール系樹脂水溶液に、ＨＬＢ（親水親油バランス）を考慮してノニオン系界面活性剤を添加することにより、製膜時における添加剤の析出やブリードアウトを回避し、ポリビニルアルコール系フィルムの透明性を確保している。しかしながら、ＨＬＢだけでなく、ポリビニルアルコール系樹脂水溶液の界面張力や、水溶液とキャスト型表面との濡れ性も考慮しなければ、厚さや位相差のムラの改良には不充分である。ポリビニルアルコール系樹脂水溶液の界面張力が大きすぎる場合は、水溶液のキャスト型への流涎性が低下し、キャスト型表面でのはじきや気泡などの欠点が増加する傾向があり、逆に、小さすぎる場合は、製膜されたフィルムをキャスト型表面からスムーズに剥離することが困難になる傾向がある。
【０００９】
同様のことは、ポリビニルアルコール系樹脂水溶液とキャスト型表面との濡れ性に関しても言える。すなわち、濡れ性が低すぎる場合は、水溶液のキャスト型への流涎性が低下し、はじきや気泡などの欠点が増加するばかりでなく、キャスト型の平滑な表面を転写することが困難となり、フィルムの粗さやうねりが増加し、最終的なポリビニルアルコール系フィルムの透明性や厚み精度が低下する。逆に、濡れ性が高すぎる場合は、製膜されたフィルムをキャスト型表面からスムーズに剥離することが困難となり、フィルムに位相差ムラが生じ、最終的なポリビニルアルコール系フィルムの染色性が低下する傾向がある。
なお、同一のキャスト型表面に対するポリビニルアルコール樹脂水溶液の濡れ性は、溶剤の組成に大きく依存する。一般的に、溶剤としては水が単独で使われており、特許文献の中には、ジメチルスルホキシド、ジメチルホルムアミド、ジメチルアセトアミド、Ｎ−メチルピロリドンなどの水と親和性を有する有機溶剤を挙げたものもあるが、実施例は全て水単独であり、水と親和性を有するアルコールを使用する提案はされていない。
【００１０】
特許文献２の開示技術は、キャスト型表面の凹凸を３μｍ以下にするものであるが、確かに、かかるキャスト型を用いることによりフィルムのうねりは低減されるものの、ポリビニルアルコール系樹脂水溶液の界面張力やキャスト型との濡れ性も考慮しなければ、良好な流涎性や剥離性は得られず、厚み精度や位相差の均一性は得られない。
【００１１】
特許文献３や４の開示技術では、ポリビニルアルコール系フィルムの位相差やそのふれを低減することにより、確かに色ムラを抑えた偏光フィルムが得られるが、前述した偏光フィルムの微細な色ムラの解消には至っていない。かかる微細な色ムラは、原反であるポリビニルアルコール系フィルムに微細な厚みムラや微細な位相差ムラが存在すると顕著であるが、特許文献３や４の開示技術は、例えば、ポリビニルアルコール系フィルムの位相差を１００ｍｍ刻みや１０ｍｍ刻みで測定しているため、１ｍｍ以下の位相差ムラを検出できていないと推測される。また、測定方向がフィルムの幅方向（ＴＤ方向）のみであるため、流れ方向（ＭＤ方向）の位相差ムラを検出できていないと推測される。更に、特許文献３や４の開示技術には、いかにして生産性良くかかるポリビニルアルコール系フィルムを製造するかという問題がある。かかる問題は、ポリビニルアルコール系フィルムが幅広長尺薄型になるほど顕著である。問題解決には、製膜工程を見直す必要があり、いかにポリビニルアルコール系樹脂水溶液をスムーズに流涎し、かつ、いかに得られるフィルムをキャスト型からスムーズに剥離するかという点が重要であった。
【００１２】
特許文献５の開示技術では、ポリビニルアルコール系樹脂水溶液中のカルシウムの含有量を、０．００２〜１０００ｐｐｍに低減することにより、確かに８ｋｍ以上の長尺化がなされているが、幅３ｍ程度、厚さ５０μｍ以上であり、近年の幅広薄型化の要望には応えられないものであった。特に、キャスト型からの剥離が困難な厚さ３０μｍ以下の薄型フィルムの場合、ポリビニルアルコール系樹脂水溶液中の金属イオン量をさらに管理する必要があった。
【００１３】
特許文献６の開示技術は、キャスト型表面と水との接触角を１００°以上にすることにより、フィルムのキャスト型からの剥離性を向上させるものであるが、撥水膜によりポリビニルアルコール系樹脂水溶液の流涎性が低下するため更なる改善が要望されていた。
【００１４】
そこで、本発明ではこのような背景下において、透明性、厚み精度、位相差の均一性に優れ、染色性にも優れる光学用ポリビニルアルコール系フィルムを製造することができるポリビニルアルコール系樹脂水溶液を提供することを目的とするものである。
【課題を解決するための手段】
【００１５】
しかるに、本発明者等はかかる事情に鑑み鋭意研究を重ねた結果、ポリビニルアルコール系樹脂フィルムの製膜原液であるポリビニルアルコール系樹脂水溶液として、特定の界面張力を示すポリビニルアルコール系樹脂水溶液を用いることにより、水溶液のキャスト型への流涎性やフィルムのキャスト型からの剥離性が改善され、透明性、厚み精度、位相差の均一性に優れ、染色性にも優れる光学用ポリビニルアルコール系フィルムを製造することができることを見出し、本発明を完成した。
【００１６】
即ち、本発明の要旨は、光学用ポリビニルアルコール系フィルムを製造するためのポリビニルアルコール系樹脂水溶液であって、ポリビニルアルコール系樹脂水溶液を水で１５倍希釈した希釈水溶液（Ｘ）とした際に２３℃５０％ＲＨの環境下で測定した界面張力が、２５〜５５ｍＮ／ｍであることを特徴とするポリビニルアルコール系樹脂水溶液である。
【００１７】
また、本発明は、光学用ポリビニルアルコール系フィルムの製造方法、光学用ポリビニルアルコール系フィルム、及び偏光フィルムも提供するものである。
【００１８】
以下に、本発明の諸課題と、界面張力制御による課題解決法に関して総括する。
前述した通り、本発明の課題は、ポリビニルアルコール系フィルムの透明性、厚み精度、位相差の均一性、染色性の向上である。本発明者らは、それぞれの問題の発生状況を詳細に観察した結果、製膜原液であるポリビニルアルコール系樹脂水溶液の界面張力が、諸課題解決の糸口であるとの結論に達した。具体的には、ポリビニルアルコール系フィルムの透明性を低下させる表面荒れは、ポリビニルアルコール系樹脂水溶液とキャスト型との界面で発生し、その発生具合は、ポリビニルアルコール系樹脂水溶液の界面張力に依存する。また、厚み精度を悪化させる流涎性の低下や位相差を悪化させる剥離性の低下も、ポリビニルアルコール系樹脂水溶液とキャスト型との界面の問題であり、その発生具合は、ポリビニルアルコール系樹脂水溶液の界面張力に依存する。すなわち本発明者らは、ポリビニルアルコール系樹脂水溶液の界面張力が適切な範囲であれば、諸課題は解決されることを見出したものである。
【発明の効果】
【００１９】
本発明のポリビニルアルコール系樹脂水溶液を製膜原液として用いることにより、透明性、厚み精度、位相差の均一性に優れ、染色性にも優れる光学用ポリビニルアルコール系フィルムを製造することができる。更に、該光学用ポリビニルアルコール系フィルムを用いると、色ムラが無く、均一な偏光度や光線透過率を有する偏光フィルムを得ることができる。
【発明を実施するための形態】
【００２０】
以下に、本発明を詳細に説明する。
まず、本発明のポリビニルアルコール系樹脂水溶液について説明する。
本発明のポリビニルアルコール系樹脂水溶液は、ポリビニルアルコール系樹脂と添加剤を、水を主成分とする溶剤に混合し、加熱溶解して得られるものであることが好ましい。
【００２１】
本発明で用いられるポリビニルアルコール系樹脂としては、通常、未変性のポリビニルアルコール系樹脂、即ち、酢酸ビニルを重合して得られるポリ酢酸ビニルをケン化して製造される樹脂が用いられる。必要に応じて、酢酸ビニルと、少量（通常、１０モル％以下、好ましくは５モル％以下）の酢酸ビニルと共重合可能な成分との共重合体をケン化して得られる樹脂を用いることもできる。酢酸ビニルと共重合可能な成分としては、例えば、不飽和カルボン酸（例えば、塩、エステル、アミド、ニトリル等を含む）、炭素数２〜３０のオレフィン類（例えば、エチレン、プロピレン、ｎ−ブテン、イソブテン等）、ビニルエーテル類、不飽和スルホン酸塩等が挙げられる。また、ケン化後の水酸基を化学修飾して得られる変性ポリビニルアルコール系樹脂を用いることもできる。
【００２２】
また、ポリビニルアルコール系樹脂として、側鎖に１，２−ジオール構造を有するポリビニルアルコール系樹脂を用いることもできる。かかる側鎖に１，２−ジオール構造を有するポリビニルアルコール系樹脂は、例えば、（ｉ）酢酸ビニルと３，４−ジアセトキシ−１−ブテンとの共重合体をケン化する方法、（ii）酢酸ビニルとビニルエチレンカーボネートとの共重合体をケン化及び脱炭酸する方法、（iii）酢酸ビニルと２，２−ジアルキル−４−ビニル−１，３−ジオキソランとの共重合体をケン化及び脱ケタール化する方法、（iv）酢酸ビニルとグリセリンモノアリルエーテルとの共重合体をケン化する方法、等により得られる。
【００２３】
ポリビニルアルコール系樹脂の重量平均分子量は、１０万〜３０万であることが好ましく、特に好ましくは１１万〜２８万、更に好ましくは１２万〜２６万である。かかる重量平均分子量が小さすぎると偏光膜の偏光度が低下する傾向があり、大きすぎると偏光膜製造時の延伸が困難となる傾向がある。なお、上記ポリビニルアルコール系樹脂の重量平均分子量は、ＧＰＣ−ＭＡＬＳ法により測定される重量平均分子量である。
【００２４】
本発明で用いるポリビニルアルコール系樹脂の平均ケン化度は、通常９８モル％以上であることが好ましく、特に好ましくは９９モル％以上、更に好ましくは９９．５モル％以上、殊に好ましくは９９．８モル％以上である。かかる平均ケン化度が小さすぎると偏光膜の偏光度が低下する傾向がある。
ここで、本発明における平均ケン化度は、ＪＩＳ  Ｋ  ６７２６に準じて測定されるものである。
【００２５】
本発明に用いるポリビニルアルコール系樹脂として、変性種、変性量、重量平均分子量、平均ケン化度などの異なる２種以上のものを併用してもよい。
【００２６】
一般的に、製膜原液であるポリビニルアルコール系樹脂水溶液には、ポリビニルアルコール系樹脂以外に、製膜性、ポリビニルアルコール系フィルムの強度、透明性、染色性などの向上のために、添加剤として、可塑剤や界面活性剤が添加される。
【００２７】
本発明で用いられる可塑剤としては、例えば、グリセリン、ジグリセリン、トリグリセリン、エチレングリコール、トリエチレングリコール、ポリエチレングリコール、トリメチロールプロパンなどが挙げられる。これらの中では、ポリビニルアルコール系フィルムの透明性の点で、グリセリンが好ましい。
【００２８】
本発明で用いられる界面活性剤としては、ノニオン性、アニオン性、および／またはカチオン性の界面活性剤が挙げられる。
【００２９】
上記ノニオン性界面活性剤としては、例えば、ポリオキシエチレンヘキシルエーテル、ポリオキシエチレンヘプチルエーテル、ポリオキシエチレンオクチルエーテル、ポリオキシエチレンノニルエーテル、ポリオキシエチレンデシルエーテル、ポリオキシエチレンドデシルエーテル、ポリオキシエチレンテトラデシルエーテル、ポリオキシエチレンヘキサデシルエーテル、ポリオキシエチレンオクタデシルエーテル、ポリオキシエチレンエイコシルエーテル、ポリオキシエチレンオレイルエーテル、ポリオキシエチレンラウリルエーテル、やし油還元アルコールエチレンオキサイド付加物、牛脂還元アルコールエチレンオキサイド付加物等のポリオキシエチレンアルキルエーテル、カプロン酸モノまたはジエタノールアミド、カプリル酸モノまたはジエタノールアミド、カプリン酸モノまたはジエタノールアミド、ラウリン酸モノまたはジエタノールアミド、パルミチン酸モノまたはジエタノールアミド、ステアリン酸モノまたはジエタノールアミド、オレイン酸モノまたはジエタノールアミド、やし油脂肪酸モノまたはジエタノールアミド、あるいはこれらのエタノールアミドに代えてプロパノールアミド、ブタノールアミド等の高級脂肪酸アルカノールアミド、カプロン酸アミド、カプリル酸アミド、カプリン酸アミド、ラウリン酸アミド、パルミチン酸アミド、ステアリン酸アミド、オレイン酸アミド等の高級脂肪酸アミド、ヒドロキシエチルラウリルアミン、ポリオキシエチレンヘキシルアミン、ポリオキシエチレンヘプチルアミン、ポリオキシエチレンオクチルアミン、ポリオキシエチレンノニルアミン、ポリオキシエチレンデシルアミン、ポリオキシエチレンドデシルアミン、ポリオキシエチレンテトラデシルアミン、ポリオキシエチレンヘキサデシルアミン、ポリオキシエチレンオクタデシルアミン、ポリオキシエチレンオレイルアミン、ポリオキシエチレンラウリルアミン、ポリオキシエチレンエイコシルアミン等のポリオキシエチレンアルキルアミン、ポリオキシエチレンカプロン酸アミド、ポリオキシエチレンカプリル酸アミド、ポリオキシエチレンカプリン酸アミド、ポリオキシエチレンラウリン酸アミド、ポリオキシエチレンパルミチン酸アミド、ポリオキシエチレンステアリン酸アミド、ポリオキシエチレンオレイン酸アミド等のポリオキシエチレン高級脂肪酸アミド、ジメチルラウリルアミンオキシド、ジメチルステアリルオキシド、ジヒドロキシエチルラウリルアミンオキシド等のアミンオキシド、パーフルオロオクタン酸等のフルオロアルキル酸などが挙げられる。
【００３０】
上記アニオン性の界面活性剤としては、例えば、硫酸エステル塩型として、ヘキシル硫酸ナトリウム、ヘプチル硫酸ナトリウム、オクチル硫酸ナトリウム、ノニル硫酸ナトリウム、デシル硫酸ナトリウム、ドデシル硫酸ナトリウム、テトラデシル硫酸ナトリウム、ヘキサデシル硫酸ナトリウム、オクタデシル硫酸ナトリウム、エイコシル硫酸ナトリウム、あるいはこれらのカリウム塩、カルシウム塩、アンモニウム塩等のアルキル硫酸エステル塩、ポリオキシエチレンヘキシルエーテル硫酸ナトリウム、ポリオキシエチレンヘプチルエーテル硫酸ナトリウム、ポリオキシエチレンオクチルエーテル硫酸ナトリウム、ポリオキシエチレンノニルエーテル硫酸ナトリウム、ポリオキシエチレンデシルエーテル硫酸ナトリウム、ポリオキシエチレンドデシルエーテル硫酸ナトリウム、ポリオキシエチレンテトラデシルエーテル硫酸ナトリウム、ポリオキシエチレンヘキサデシルエーテル硫酸ナトリウム、ポリオキシエチレンオクタデシルエーテル硫酸ナトリウム、ポリオキシエチレンエイコシルエーテル硫酸ナトリウム、あるいはこれらのカリウム塩、アンモニウム塩等のポリオキシエチレンアルキルエーテル硫酸塩、ポリオキシエチレンヘキシルフェニルエーテル硫酸ナトリウム、ポリオキシエチレンヘプチルフェニルエーテル硫酸ナトリウム、ポリオキシエチレンオクチルフェニルエーテル硫酸ナトリウム、ポリオキシエチレンノニルフェニルエーテル硫酸ナトリウム、ポリオキシエチレンデシルフェニルエーテル硫酸ナトリウム、ポリオキシエチレンドデシルフェニルエーテル硫酸ナトリウム、ポリオキシエチレンテトラデシルフェニルエーテル硫酸ナトリウム、ポリオキシエチレンヘキサデシルフェニルエーテル硫酸ナトリウム、ポリオキシエチレンオクタデシルフェニルエーテル硫酸ナトリウム、ポリオキシエチレンエイコシルフェニルエーテル硫酸ナトリウム、あるいはこれらのカリウム塩、アンモニウム塩等のポリオキシエチレンアルキルフェニルエーテル硫酸塩、カプロン酸エタノールアミド硫酸ナトリウム、カプリル酸エタノールアミド硫酸ナトリウム、カプリン酸エタノールアミド硫酸ナトリウム、ラウリン酸エタノールアミド硫酸ナトリウム、パルミチン酸エタノールアミド硫酸ナトリウム、ステアリン酸エタノールアミド硫酸ナトリウム、オレイン酸エタノールアミド硫酸ナトリウムあるいはこれらのカリウム塩、更にはこれらエタノールアミドに代えてプロパノールアミド、ブタノールアミド等の高級脂肪酸アルカノールアミド硫酸エステル塩、硫酸化油、高級アルコールエトキシサルフェート、モノグリサルフェートなどが挙げられる。また、上記硫酸エステル塩型以外に、脂肪酸石鹸、Ｎ−アシルアミノ酸およびその塩、ポリオキシエチレンアルキルエステルカルボン酸塩、アシル化ペプチド等のカルボン酸塩型、アルキルベンゼンスルホン酸塩、アルキルナフタレンスルホン酸塩、ナフタレンスルホン酸の塩ホルマリン重縮合物、メラミンスルホン酸の塩ホルマリン縮合物、ジアルキルスルホコハク酸エステル塩、スルホコハク酸アルキル二塩、ポリオキシエチレンアルキルスルホコハク酸二塩、アルキルスルホ酢酸塩、α−オレフィンスルホン酸塩、Ｎ−アシルメチルタウリン塩、ジメチル−５−スルホ���ソフタレートナトリウム塩等のスルホン酸塩型、ポリオキシエチレンアルキルエーテルリン酸塩、ポリオキシエチレンアルキルフェニルエーテルリン酸塩、アルキルリン酸塩等のリン酸エステル塩型なども挙げられる。
【００３１】
上記カチオン性の界面活性剤としては、例えば、ラウリルアミン塩酸塩、ラウリルトリメチルアンモニウムクロライド、ラウリルピリジニウムクロライドなどが挙げられる。
【００３２】
上記界面活性剤は、単独で用いてもよいし、２種以上を併用してもよい。
【００３３】
これらの中でも、ノニオン性界面活性剤が好ましく、特に好ましくは高級脂肪酸アルカノールアミドであり、更に好ましくはラウリン酸モノまたはジエタノールアミド、パルミチン酸モノまたはジエタノールアミド、ステアリン酸モノまたはジエタノールアミド、オレイン酸モノまたはジエタノールアミドであり、殊に好ましくはラウリン酸モノまたはジエタノールアミド、より好ましくはラウリン酸ジエタノールアミドである。
【００３４】
ポリビニルアルコール系樹脂水溶液中の界面活性剤濃度は、０．０１〜０．５重量％であることが好ましく、特に好ましくは０．０２〜０．４重量％である。かかる界面活性剤濃度が高すぎると、溶解工程において界面活性剤が十分に溶解しにくい傾向があり、溶解したとしても製膜時に析出しやすいため、ポリビニルアルコール系フィルムのヘイズが増大する傾向がある。逆に、界面活性剤濃度が低すぎても、ポリビニルアルコール系樹脂の水への溶解性が低下し、ポリビニルアルコール系フィルムのヘイズが増大する傾向にある。
【００３５】
上述したポリビニルアルコール系樹脂及び添加剤を用いて、ポリビニルアルコール系樹脂水溶液を調液するが、本発明の最大の特徴は、水で１５倍希釈した希釈水溶液（Ｘ）とした際に２３℃５０％ＲＨの環境下において測定した界面張力が、２５〜５５ｍＮ／ｍとなるようなポリビニルアルコール系樹脂水溶液を製膜原液として用いる点である。
【００３６】
かかる界面張力（ｍＮ／ｍ）は、２５〜５５ｍＮ／ｍであることが必要であり、キャスト型表面への流涎性の点で、好ましくは２５〜５０ｍＮ／ｍであり、フィルムのキャスト型表面からの剥離性の点で、特に好ましくは３０〜４７ｍＮ／ｍであり、ポリビニルアルコール系フィルムの幅広長尺薄型化の点で、更に好ましくは３０〜４５ｍＮ／ｍである。
かかる界面張力が上限値を超えると、ポリビニルアルコール系樹脂水溶液のキャスト型表面への流涎性が悪化し、本発明の目的を達成することができず、逆に、下限値未満でも、製膜されたフィルムのキャスト型表面からの剥離性が悪化し本発明の目的を達成することができない。いずれの場合も、ポリビニルアルコール系フィルムに厚みムラや位相差ムラが発生する傾向にある。
【００３７】
なお、製膜に供されるポリビニルアルコール系樹脂水溶液は、通常、２３℃５０％ＲＨの環境下において固形であるため界面張力の測定は不可能であり、また、加熱すると高粘度な液体となるが、界面張力を安定して測定するのは困難である。従って、本発明は、ポリビニルアルコール系樹脂水溶液を水で１５倍希釈した希釈水溶液（Ｘ）とした際の界面張力を測定し、実際に製膜に供された時のポリビニルアルコール系樹脂水溶液の界面張力を見積もったものである。
なお、本発明において希釈のために使用される水は、イオン交換水とする。水の界面張力は、一般的に、７２．８ｍＮ／ｍであり（化学便覧参照。）、本発明で用いたイオン交換水の界面張力は、７０．３ｍＮ／ｍであった。
【００３８】
かかる界面張力を制御する手法としては、以下の手法等が挙げられる。
［Ｉ］ポリビニルアルコール系樹脂水溶液中の樹脂濃度を調整する手法。
［ＩＩ］ポリビニルアルコール系樹脂水溶液中の可塑剤の種類や濃度を調整する手法。
［ＩＩＩ］ポリビニルアルコール系樹脂水溶液中の界面活性剤の種類や濃度を調整する手
法。
［ＩＶ］ポリビニルアルコール系樹脂水溶液中の金属イオン濃度を調整する手法。
【００３９】
これらの手法は、単独で用いてもよいし、２種以上を併用してもよい。
【００４０】
本発明においては、界面張力の制御の点で、ポリビニルアルコール系樹脂水溶液が、グリセリンと高級脂肪酸アルカノールアミドを含有し、かつ次の３条件を満足することが好ましい。
条件（１）ポリビニルアルコール系樹脂水溶液中の樹脂濃度が、２０〜３５重量％であること。
条件（２）ポリビニルアルコール系樹脂水溶液中のグリセリン濃度が、１〜６重量％であること。
条件（３）ポリビニルアルコール系樹脂水溶液中の高級脂肪酸アルカノールアミド濃度が、０．０２〜０．４重量％であること。
【００４１】
上記条件（１）に関して、ポリビニルアルコール系樹脂水溶液中の樹脂濃度は、好ましくは２０〜３５重量％であることが好ましく、特に好ましくは２４〜３４重量％、更に好ましくは２６〜３３重量％である。かかる樹脂濃度が高すぎると、高粘度となるためポリビニルアルコール系樹脂水溶液の吐出が困難となり、かつ流涎性が低下する傾向があり、低すぎても、低粘度なため流涎性が低下する傾向がある。
【００４２】
上記条件（２）に関して、ポリビニルアルコール系樹脂水溶液中のグリセリン濃度は、１〜６重量％であることが好ましく、特に好ましくは２〜５重量％、更に好ましくは３〜４．５重量％である。かかるグリセリン濃度が高すぎると、ポリビニルアルコール系フィルムがブロッキングする傾向があり、低すぎると、ポリビニルアルコール系フィルムの巻き取り性やスリット性が低下する傾向がある。
【００４３】
上記条件（３）に関して、ポリビニルアルコール系樹脂水溶液中の高級脂肪酸アルカノールアミド濃度は、０．０２〜０．４重量％であることが好ましく、特に好ましくは０．０５〜０．３５重量％、更に好ましくは０．１〜０．３重量％である。かかる高級脂肪酸アルカノールアミド濃度が高すぎると、ポリビニルアルコール系フィルムの透明性が低下する傾向があり、低すぎると、界面張力が増大する傾向がある。
【００４４】
本発明のポリビニルアルコール系樹脂水溶液は、界面張力低減の点で、更に、エーテル結合を含んでもよい炭素数１〜８の１価アルコールを含有することが好ましく、その含有濃度は、１〜２０重量％であることが好ましい。
【００４５】
かかるエーテル結合を含んでもよい炭素数１〜８の１価アルコールとしては、例えば、メタノール、エタノール、１−プロパノール、２−プロパノール、１−ブタノール、ｉｓｏ−ブタノール、ｔ−ブタノール、１−ペンタノール、２−ペンタノール、３−ペンタノール、１−ヘキサノール、２-ヘキサノール、３−ヘキサノール、１−ヘプタノール、２−ヘプタノール、３−ヘプタノール、４−ヘプタノール、１−オクタノール、２−オクタノール、３−オクタノール、４−オクタノール、５−オクタノール、２−メトキシエタノール、２−エトキシエタノール、１−メトキシ−２−プロパノール、１−エトキシ−２−プロパノール、シクロプロパノール、シクロブタノール、シクロプロピルメタノール、シクロペンタノール、シクロヘキサノールなどが挙げられる。これらの中では、乾燥性の点で、沸点が８０〜２００℃のものが好ましく、特に好ましくは沸点が１００〜１８０℃のもの、更に好ましくは、界面張力低減の点で、１−ヘキサノールが好ましい。
【００４６】
ポリビニルアルコール系樹脂水溶液中のアルコール濃度は、１〜２０重量％であることが好ましく、特に好ましくは１〜１５重量％であり、更に好ましくは２〜１０重量％である。かかるアルコール濃度が濃すぎると界面張力低減の効果が低下する傾向があり、高すぎるとポリビニルアルコール系樹脂水溶液が相分離しやすくなる傾向がある。
【００４７】
本発明においては、ポリビニルアルコール系樹脂水溶液の調液に使用される水のカルシウムイオン濃度が、０．１ｐｐｍ以下であることが好ましく、特に好ましくは０．０１ｐｐｍ以下である。かかるカルシウムイオン濃度が高すぎると、界面張力が不安定になると共に、フィルムのキャスト型からの剥離性が低下する傾向がある。
【００４８】
なお、カルシウムイオン濃度と同様に、２価以上の金属イオン濃度も０．１ｐｐｍ以下であることが好ましい。かかる２価以上の金属イオンとしては、例えば、アルミニウム、ヒ素、ホウ素、バリウム、ベリリウム、ビスマス、カドミウム、コバルト、鉄、水銀、マグネシウム、マンガン、モリブデン、ニッケル、リン、鉛、アンチモン、セレン、ケイ素、スズ、ストロンチウム、バナジウム、亜鉛、ジルコニウムなどのイオンが挙げられる。
【００４９】
ポリビニルアルコール系樹脂水溶液の調液方法は、とくに限定されず、たとえば、加温した多軸押出機を用いて調液してもよく、また、上下循環流発生型撹拌翼を備えた溶解缶に、前述したポリビニルアルコール系樹脂と添加剤を投入し、缶中に水蒸気を吹き込んで、溶解及び所望濃度の水溶液を調液することもできる。
【００５０】
かくして本発明のポリビニルアルコール系樹脂水溶液が得られる。ポリビニルアルコール系樹脂水溶液は、連続的にキャスト型表面に吐出及び流涎されて、製膜に供される。
【００５１】
本発明で使用されるキャスト型としては、キャストドラム（ドラム型ロール）、エンドレスベルト、樹脂フィルムなどが挙げられるが、これらの中では、表面平滑性の点から、キャストドラムとエンドレスベルトが好ましく、特に好ましくは、得られるフィルムの幅広長尺薄型化の点から、キャストドラムである。
【００５２】
かかるキャストドラムとしては、通常、鉄を主成分とするステンレス鋼（ＳＵＳ）の表面に、傷つき防止のため金属メッキが施されているものが使用される。金属メッキとしては、例えば、クロムメッキ、ニッケルメッキ、亜鉛メッキなどが挙げられ、これらが単独または２層以上積層化して使用される。これらの中でも、耐久性に優れる点で、最表面がクロムメッキされたものが好ましい。なお、キャスト型表面の水との接触角は、材質や使用状況によりまちまちであり、通常、１０〜１７０°である。キャスト型がクロムメッキされたものであっても、表面状態は使用状況で異なり、本発明者等がイオン交換水を用いて確認したところ、８０〜９０°であった。ちなみに、上述した特許文献６において、クロムメッキ面と水との接触角は、表面処理前で７９°、表面処理後で１１０〜１１２°である。
【００５３】
本発明の光学用ポリビニルアルコール系フィルムの製造方法の特徴は、ポリビニルアルコール系樹脂水溶液を水で１５倍希釈した希釈水溶液（Ｘ）とした際に、希釈水溶液（Ｘ）のキャスト型表面に対する接触角θ１が、２３℃５０％ＲＨの環境下において、３０〜８０°となるような、ポリビニルアルコール系樹脂水溶液を製膜原液として用いる点にある。
【００５４】
かかる接触角θ１は、３０〜８０°であることが必要であり、フィルムのキャスト型表面からの剥離性の点で、好ましくは３５〜７５°、平滑なキャスト型表面の転写性の点で、特に好ましくは４０〜７０°である。希釈水溶液（Ｘ）とキャスト型表面の接触角θ１が、上限値を超えると、ポリビニルアルコール系樹脂水溶液のキャスト型への流涎性が悪化し本発明の目的を達成することができず、逆に、下限値未満でも、製膜されたフィルムのキャスト型からの剥離性が悪化し、本発明の目的を達成できない。いずれの場合も、ポリビニルアルコール系フィルムに厚みムラや位相差ムラが発生する傾向がある。
【００５５】
なお、製膜に供されるポリビニルアルコール系樹脂水溶液は、通常、２３℃５０％ＲＨの環境下において固形であるため接触角の測定は不可能であり、加熱すると高粘度な液体となるが、キャスト型表面上で接触角を安定して測定するのは困難である。従って、本発明は、ポリビニルアルコール系樹脂水溶液を水で１５倍希釈した希釈水溶液（Ｘ）を用いて、キャスト型表面との接触角θ１（°）を測定し、実際に製膜に供された時のポリビニルアルコール系樹脂水溶液のキャスト型表面に対する接触角を見積もるものである。
なお、本発明において希釈のために使用される水は、イオン交換水とする。
【００５６】
本発明においては、かかる接触角θ１をキャスト型の幅方向に沿って測定した場合に、接触角θ１のふれ（Δθ１）が１０°以内であることが好ましい。本発明におけるΔθ１は、キャスト型の幅方向に接触角θ１を１０箇所以上測定して、最大値と最小値の差を採るものとする。
かかるΔθ１は、特に好ましくは５°以内、更に好ましくは３°以内である。Δθ１が大きすぎると、製膜原液であるポリビニルアルコール系樹脂水溶液のキャスト型への流涎性や、製膜されたフィルムのキャスト型からの剥離性が均一でなくなり、ポリビニルアルコール系フィルムに微細な厚みムラや微細な位相差ムラが発生する傾向がある。特に、幅広長尺薄型のポリビニルアルコール系フィルムの製造歩留りが低下する傾向がある。
【００５７】
上述した接触角θ１や接触角θ１のふれΔθ１を制御するには、以下の手法などが挙げられる。
［ｉ］希釈水溶液（Ｘ）の界面張力γ（ｍＮ／ｍ）を調整する手法。
［ｉｉ］キャスト型表面の材質や仕様を調整する手法。
【００５８】
上記手法［ｉ］に関しては、本発明のポリビニルアルコール系樹脂水溶液を用いればよい。ポリビニルアルコール系フィルムの生産性の点で、高級脂肪酸アルカノールアミド以外に、複数の界面活性剤を併用することもできる。かかる場合、界面活性剤の０．０５重量％水溶液とキャスト面との接触角θ２が６０°以下のものが好ましく、特に好ましくは、ポリオキシエチレンラウリルアミン（クロムメッキ面との接触角θ２＝５８°）である。なお、ラウリン酸ジエタノールアミドのクロムメッキ面との接触角θ２は５４°である。
【００５９】
複数の界面活性剤を併用する場合、ポリビニルアルコール系樹脂水溶液中の合計濃度は、０．５重量％以下であることが好ましく、特に好ましくは０．０２〜０．４重量％である。合計濃度が高すぎるとポリビニルアルコール系フィルムの透明性が低下する傾向がある。
【００６０】
上記手法［ｉｉ］に関しては、本発明の好ましい実施形態として、前述したキャスト型表面がクロムメッキの場合、かかるクロムメッキ面の表面粗さが、接触角θ１や接触角θ１のふれΔθ１に影響する。かかる観点から、クロムメッキ面の表面粗さＲａは充分に考慮する必要があり、表面粗さＲａは１０〜２０ｎｍであることが好ましく、特に好ましくは１３〜１９ｎｍ、更に好ましくは１５〜１８ｎｍである。
かかる表面粗さＲａが小さすぎると、接触角θ１が増大すると共に、キャスト型表面とフィルムとの密着性が低下し、ポリビニルアルコール系フィルムに汚れや気泡など欠陥が増加しやすい傾向があり、逆に大きすぎると、接触角θ１のふれΔθ１が増大すると共に、ポリビニルアルコール系フィルムのヘイズが増大する傾向にある。
【００６１】
以下、本発明の光学用ポリビニルアルコール系フィルムの製造方法について説明する。
【００６２】
本発明の光学用ポリビニルアルコール系フィルムは、ポリビニルアルコール系樹脂水溶液を、Ｔ型スリットダイからキャストドラム（ドラム型ロール）、エンドレスベルト、樹脂フィルムなどのキャスト型に吐出及び流延して製膜し、乾燥することにより製造される。
【００６３】
Ｔ型スリットダイ出口のポリビニルアルコール系樹脂水溶液の温度は８０〜１００℃であることが好ましく、特に好ましくは８５〜９８℃である。かかる樹脂温度が低すぎると流動不良となる傾向があり、高すぎると発泡する傾向がある。
【００６４】
ポリビニルアルコール系樹脂水溶液の粘度は、吐出時に５０〜２００Ｐａ・ｓであることが好ましく、特に好ましくは７０〜１５０Ｐａ・ｓである。かかる水溶液の粘度が、低すぎると流動不良となる傾向があり、高すぎると流涎が困難となる傾向がある。
【００６５】
本発明においてキャスト型としてキャストドラムを用いる場合、キャストドラムドラムの直径は、２〜５ｍであることが好ましく、特に好ましくは２．４〜４．５ｍ、更に好ましくは２．８〜４ｍである。
かかる直径が小さすぎると乾燥長が不足し速度が出にくい傾向があり、大きすぎると輸送性が低下する傾向がある。
【００６６】
かかるキャストドラムの幅は、４〜７ｍであることが好ましく、特に好ましくは４．５〜７ｍ、更に好ましくは５〜７ｍである。キャストドラムの幅が小さすぎると生産性が低下する傾向があり、大きすぎると輸送性が低下する傾向がある。
【００６７】
キャスト型の表面温度は、４０〜９９℃であることが好ましく、特に好ましくは５０〜９７℃である。かかる表面温度が低すぎると乾燥不良となる傾向があり、高すぎると発泡してしまう傾向がある。
【００６８】
本発明においては、転写性の点で、キャスト型からフィルム剥離する時のフィルムの含水率が２５重量％以下であることが好ましく、特に好ましくは１０〜２０重量％である。かかる含水率が大きすぎると、ポリビニルアルコール系フィルムの位相差が増大する傾向があり、小さすぎるとポリビニルアルコール系フィルムにうねりが発生する傾向がある。
【００６９】
本発明においては、キャスト型からフィルムを剥離する時の剥離応力が、０．１〜１００ｍＮ／１０ｍｍであることが好ましく、特に好ましくは１〜１０ｍＮ／１０ｍｍである。かかる応力が大きすぎると、フィルムが破断しやすく、ポリビニルアルコール系フィルムの位相差ムラが増大する傾向があり、逆に、低すぎると剥離が安定化せず、ポリビニルアルコール系フィルムに厚みムラが発生しやすい傾向がある。
【００７０】
かくして本発明の製膜が行われ、得られたフィルムは乾燥される。
フィルムの乾燥は、フィルムの表面と裏面とを複数の乾燥ロールに交互に接触させることにより行なわれる。乾燥ロールの表面温度は特に限定されないが、通常５０〜１５０℃であり、好ましくは６０〜１２０℃である。かかる表面温度が低すぎると乾燥不良となり、高すぎると乾燥しすぎることとなり、うねりなどの外観不良を招く傾向がある。
【００７１】
本発明においては、熱ロールによる乾燥後、フィルムに熱処理を行うことが好ましい。熱処理温度は、６０〜１５０℃であることが好ましく、特に好ましくは７０〜１４０℃である。熱処理温度が低すぎると、ポリビニルアルコール系フィルムの耐水性が不足する傾向があり、高すぎると偏光フィルム製造時の延伸性が低下する傾向がある。かかる熱処理方法としては、例えば、フローティングドライヤーにて行う方法、乾燥後一旦常温程度まで冷却した後に再度高温の熱ロールに接触させる方法、赤外線ランプを用いてフィルムの両面に近赤外線を照射する方法等が挙げられるが、これらの中でも、均一に熱処理できる点で、フローティングドライヤーにて行う方法が好ましい。
【００７２】
かくして得られた光学用ポリビニルアルコール系フィルムの原反は、幅方向両端部をスリットされ、ロールに巻き取られて製品となる。
【００７３】
かくして本発明の光学用ポリビニルアルコール系フィルムが製造される。
本発明の光学用ポリビニルアルコール系フィルムは、厚さが３０μｍ以下であることが好ましく、特に好ましくは破断回避の点から５〜３０μｍである。厚さが厚すぎると、偏光フィルムの薄型化が困難となる傾向がある。また、本発明の光学用ポリビニルアルコール系フィルムは、幅４ｍ以上であることが、生産性の点で好ましく、長さ４ｋｍ以上であることが、生産性の点で特に好ましい。
【００７４】
本発明の光学用ポリビニルアルコール系フィルムは、ヘイズが１％以下であることが好ましく、特に好ましくは０．５％以下、更に好ましくは０．３％以下である。ヘイズが高すぎると、偏光フィルムに微細な光線透過率のムラが発生しやすい傾向がある。
【００７５】
本発明の光学用ポリビニルアルコール系フィルムは、厚み変動係数が１％以下であることが好ましく、特に好ましくは０．９％以下、更に好ましくは０．８％以下である。厚み変動係数が大きすぎると、偏光フィルムに微細な色ムラが発生しやすい傾向がある。
【００７６】
本発明の光学用ポリビニルアルコール系フィルムは、面内位相差ムラが３０ｎｍ以下であることが好ましく、特に好ましくは２０ｎｍ以下、更に好ましくは１０ｎｍ以下である。面内位相差ムラが大きすぎると、偏光フィルムに微細な色ムラが発生する傾向にある。
【００７７】
本発明のポリビニルアルコール系フィルムは、透明性、厚み精度、位相差の均一性、染色性に優れ、偏光フィルムの原反として好ましく用いられる。
【００７８】
以下、本発明の偏光フィルムの製造方法について説明する。
【００７９】
本発明の偏光フィルムは、上記ポリビニルアルコール系フィルムを、ロールから巻き出して水平方向に移送し、膨潤、染色、ホウ酸架橋、延伸、洗浄、乾燥などの工程を経て製造される。
【００８０】
膨潤工程は、染色工程の前に施される。膨潤工程により、ポリビニルアルコール系フィルム表面の汚れを洗浄することができるほかに、ポリビニルアルコール系フィルムを膨潤させることで染色ムラなどを防止する効果もある。膨潤工程において、処理液としては、通常、水が用いられる。当該処理液は、主成分が水であれば、ヨウ化化合物、界面活性剤等の添加物、アルコール等が少量入っていてもよい。膨潤浴の温度は、通常１０〜４５℃程度であり、膨潤浴への浸漬時間は、通常０．１〜１０分間程度である。
【００８１】
染色工程は、フィルムにヨウ素または二色性染料を含有する液体を接触させることによって行なわれる。通常は、ヨウ素−ヨウ化カリウムの水溶液が用いられ、ヨウ素の濃度は通常０．１〜２ｇ／Ｌ、ヨウ化カリウムの濃度は通常１〜１００ｇ／Ｌである。染色時間は通常３０〜５００秒程度が実用的である。処理浴の温度は５〜５０℃であることが好ましい。水溶液には、水溶媒以外に水と相溶性のある有機溶媒を少量含有させてもよい。
【００８２】
ホウ酸架橋工程は、ホウ酸やホウ砂などのホウ素化合物を使用して行われる。ホウ素化合物は、水溶液または水−有機溶媒混合液の形で、通常濃度１０〜１００ｇ／Ｌ程度で用いられ、液中にはヨウ化カリウムを共存させるのが、偏光性能の安定化の点で好ましい。処理時の温度は通常３０〜７０℃程度、処理時間は０．１〜２０分程度が好ましく、また必要に応じて処理中に延伸操作を行なってもよい。
【００８３】
延伸工程は、一軸方向に３〜１０倍することが好ましく、特に好ましくは３．５〜６倍である。この際、延伸方向の直角方向にも若干の延伸（幅方向の収縮を防止する程度、またはそれ以上の延伸）を行なっても差し支えない。延伸時の温度は、３０〜１７０℃が好ましい。さらに、延伸倍率は最終的に前記範囲に設定されればよく、延伸操作は一段階のみならず、製造工程の任意の範囲の段階に実施すればよい。
【００８４】
洗浄工程は、例えば、水やヨウ化カリウム等のヨウ化物水溶液にポリビニルアルコール系フィルムを浸漬することにより行われ、フィルムの表面に発生する析出物を除去することができる。ヨウ化カリウム水溶液を用いる場合のヨウ化カリウム濃度は１〜８０ｇ／Ｌ程度でよい。洗浄処理時の温度は、通常、５〜５０℃、好ましくは１０〜４５℃である。
処理時間は、通常１〜３００秒間、好ましくは１０〜２４０秒間である。なお、水洗浄とヨウ化カリウム水溶液による洗浄は、適宜組み合わせて行ってもよい。
【００８５】
乾燥工程は、通常大気中で４０〜８０℃で１〜１０分間行えばよい。
【００８６】
また、偏光フィルムの偏光度は、好ましくは９９．８％以上、特に好ましくは９９．９％以上である。偏光度が低すぎると液晶ディスプレイにおけるコントラストを確保することができなくなる傾向がある。
なお、偏光度は、一般的に２枚の偏光フィルムを、その配向方向が同一方向になるように重ね合わせた状態で、波長λにおいて測定した光線透過率（Ｈ11）と、２枚の偏光フィルムを、配向方向が互いに直交する方向になる様に重ね合わせた状態で、波長λにおいて測定した光線透過率（Ｈ1）より、下式にしたがって算出される。
〔（Ｈ11−Ｈ1）／（Ｈ11＋Ｈ1）〕1/2
【００８７】
さらに、本発明の偏光フィルムの単体透過率は、好ましくは４２％以上、特に好ましくは４３％以上である。かかる単体透過率が低すぎると液晶ディスプレイの高輝度化を達成できなくなる傾向がある。
単体透過率は、分光光度計を用いて偏光フィルム単体の光線透過率を測定して得られる値である。
【００８８】
かくして、本発明の偏光フィルムが得られるが、本発明の偏光フィルムは、偏光度ムラの少ない偏光板を製造するのに好適である。
【００８９】
得られた偏光フィルムは、その片面または両面に光学的に等方性の高分子フィルムまたはシートを保護フィルムとして積層接着して、偏光板として用いることもできる。保護フィルムとしては、たとえば、セルローストリアセテート、セルロースジアセテート、ポリカーボネート、ポリメチルメタクリレート、架橋メタクリレート系樹脂、シクロオレフィンポリマー、シクロオレフィンコポリマー、ポリスチレン、ポリエーテルスルホン、ポリアリーレンエステル、ポリ−４−メチルペンテン、ポリフェニレンオキサイドなどのフィルムまたはシートがあげられる。
また、偏光フィルムには、薄膜化を目的として、上記保護フィルムの代わりに、その方面または両面にウレタン系樹脂、アクリル系樹脂、ウレア樹脂などの硬化性樹脂を塗布し、硬化して積層させることもできる。
【００９０】
本発明のポリビニルアルコール系フィルムから得られる偏光フィルムは、色ムラがなく、偏光性能の面内均一性にも優れており、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに好ましく用いられる。
【実施例】
【００９１】
以下、実施例を挙げて本発明を更に具体的に説明するが、本発明はその要旨を超えない限り以下の実施例に限定されるものではない。
尚、例中「部」、「％」とあるのは、重量基準を意味する。
各物性について、次のようにして測定を行った。
【００９２】
（１）界面張力（ｍＮ／ｍ）
ポリビニルアルコール系樹脂水溶液をイオン交換水で１５倍希釈した希釈水溶液（Ｘ）を用意し、協和界面科学社製「ポータブル接触角計ＰＣＡ−１」を用いて、２３℃、５０％ＲＨの測定雰囲気で、希釈水溶液（Ｘ）の液滴４μＬの輪郭形状を測定し、Ｙｏｕｎｇ−Ｌａｐｌａｃｅ法に従って界面張力（ｍＮ／ｍ）を算出した。
【００９３】
（２）接触角θ１（°）、接触角のふれΔθ１（°）
ポリビニルアルコール系樹脂水溶液をイオン交換水で１５倍希釈した希釈水溶液（Ｘ）を用意し、協和界面科学社製「ポータブル接触角計ＰＣＡ−１」を用いて、２３℃、５０％ＲＨの測定雰囲気で、希釈水溶液（Ｘ）の液滴１μＬをキャスト型表面に落液させ、１０秒後の液滴の形状から接触角θ１（°）を算出した。かかる測定をキャスト型の幅方向１０箇所で行い、得られた１０点の平均値をとった。
また、得られた１０点の接触角θ１（°）の最大値と最小値の差を接触角のふれΔθ１（°）とした。
【００９４】
（３）接触角θ２（°）
界面活性剤をイオン交換水で希釈して０．０５重量％水溶液を用意し、上記手法に準じて接触角θ２（°）を算出した。
【００９５】
（４）表面粗さＲａ（ｎｍ）
キーエンス社製レーザーフォーカス顕微鏡ＶＫ−９７００（測定長：１ｍｍ、対物レンズ：５０倍）を用いて、キャスト型表面の１０箇所の表面粗さＲａ（ｎｍ）を測定し、平均値をとった。
【００９６】
（５）流涎性
製膜中に、ポリビニルアルコール系樹脂水溶液のキャスト型への流涎状態を目視観察し、下記の基準で流涎性を評価した。
（評価基準）
○・・・全長全幅にわたりきれいに流涎した。
×・・・一部にはじきが生じた。
【００９７】
（６）剥離性
製膜中に、キャスト型からのフィルムの剥離状態を目視観察し、下記の基準で剥離性を評価した。
（評価基準）
○・・・全幅全長にわたりきれいに剥離した。
×・・・フィルムの一部分がキャスト型に付着した。
【００９８】
（７）ヘイズ（％）
得られたポリビニルアルコール系フィルムから５０ｍｍ×５０ｍｍの試験片を１０枚採取し、日本電色製ヘイズメーターＮＤＨ−４０００を用いて測定し、１０枚の平均値をヘイズ（％）とした。
【００９９】
（８）厚み精度
得られたポリビニルアルコール系フィルムの流れ方向（ＭＤ方向）と幅方向（ＴＤ方向）の厚みを次の手法で測定し、下記式に従って両方向の厚み変動係数（％）を算出した。・ＭＤ方向の測定は、キーエンス社製「分光干渉型膜厚計ＳＩ−Ｔ８０」を用いて０．３ｍｍ刻みで、幅方向（ＴＤ方向）の中央部と両端部（両端から２０ｃｍ内側）の３か所をそれぞれ６万点測定する。
・ＴＤ方向の測定は、山文電気社製「連続膜厚計ＴＯＦ−５Ｒ０１」を用いて、流れ方向（ＭＤ方向）の先端部、中央部、終端部の３箇所をそれぞれ４，０００点測定する。
・厚み変動係数（Ｃ．Ｖ．）＝１００×Ｓ．Ｄ．／ｘ
「標準偏差（Ｓ．Ｄ．）＝√（Σ（ｘｉ−ｘ）2／（ｎ−１））  ｘ：平均値、ｘｉ：ｉ番目の値、ｎ：サンプル数」
【０１００】
（９）位相差ムラ（ｎｍ）
得られたロール状のポリビニルアルコール系フィルムから、幅方向（ＴＤ）４８００ｍｍ×流れ方向（ＭＤ）５０ｍｍの試験片を切り出し、「ＫＯＢＲＡ−ＷＦＤ」（王子計測機器（株）製、測定波長５９０ｎｍ）を用いて、幅方向に１０ｍｍピッチで全幅にわたって計４８０点の面内位相差（ｎｍ）を測定した。かかる測定を、ロールフィルムの流れ方向（ＭＤ方向）先端部／中央部／終端部の３箇所について行い、面内位相差（ｎｍ）の最大値と最小値の差を位相差ムラ（ｎｍ）とした。
【０１０１】
（１０）偏光フィルムの偏光度（％）、単体透過率（％）、偏光度ムラ（％）
得られた偏光フィルムから、延伸方向２００ｍｍ×幅方向４０ｍｍの試験片を切り出し、大塚電子（株）製：ＲＥＴＳ−１１００Ａを用いて延伸方向に１０ｍｍピッチで１０点の偏光度（％）と単体透過率（％）を測定し、それぞれの平均値を偏光フィルムの偏光度（％）と単体透過率（％）とした。また得られた偏光度（％）の最大値と最小値の差を偏光度ムラ（％）とした。
【０１０２】
（１１）偏光フィルムの色ムラ
得られた偏光フィルムから、長さ３０ｃｍ×幅３０ｃｍの試験片を切り出し、クロスニコル状態の２枚の偏光板（単体透過率４３．５％、偏光度９９．９％）の間に４５°の角
度で挟んだのちに、表面照度１４，０００ｌｘのライトボックスを用いて、透過モードで光学的な色ムラを観察し、以下の基準で評価した。
（評価基準）
○・・・色ムラなし
×・・・色ムラあり
【０１０３】
＜実施例１＞
（ポリビニルアルコール系樹脂水溶液の製造）
重量平均分子量１４２０００、ケン化度９９．８モル％のポリビニルアルコール系樹脂１，２００ｋｇ（ポリビニルアルコール系樹脂水溶液中の樹脂濃度３０重量％）、溶剤として水２，６２５ｋｇ、可塑剤としてグリセリン１６０ｋｇ（ポリビニルアルコール系樹脂水溶液中のグリセリン濃度４重量％）、界面活性剤としてラウリン酸ジエタノールアミド１５ｋｇ（ポリビニルアルコール系樹脂水溶液中の高級脂肪酸アルカノールアミド濃度０．３８重量％）を溶解槽に投入し、撹拌しながら１４０℃まで昇温して、均一に溶解したポリビニルアルコール系樹脂水溶液４，０００ｋｇを得た。
かかるポリビニルアルコール系樹脂水溶液を水で１５倍希釈した希釈水溶液（Ｘ）の界面張力γは２７ｍＮ／ｍであった。
また、ポリビニルアルコール系樹脂水溶液を水で１５倍希釈した希釈水溶液（Ｘ）とキャスト型表面（キャストドラム表面）とのなす接触角θ１は３０°、接触角θ１のふれΔθ１は３°であった。なお、使用したラウリン酸ジエタノールアミドの０．０５重量%水溶液のクロムメッキ面との接触角θ２は５４°であった。
【０１０４】
（ポリビニルアルコール系フィルムの製造）
得られたポリビニルアルコール系樹脂水溶液を、ベントを有する２軸押出機に供給して脱泡した後、水溶液温度を９５℃にし、Ｔ型スリットダイ吐出口より、回転するキャストドラム（表面クロムメッキ、表面粗さＲａ１８ｎｍ）に、吐出速度１．３ｍ／分で吐出及び流延して製膜した。流涎性は良好であった。次いで、キャストドラムからフィルムを剥離した。剥離性は良好であった。
最後に、フィルムの表面と裏面とを１５本の熱ロール（温度７０〜１２０℃）に交互に接触させながら乾燥を行い、更に、フローティングドライヤーを用いて、フィルム両面から１２０℃の熱風を吹き付けて熱処理し、両端部をスリットしてロールに巻き取り、幅５ｍ、厚さ３０μｍ、長さ５ｋｍのポリビニルアルコール系フィルムを得た。得られたポリビニルアルコール系フィルムの特性は、表２に示される通りであり、透明性、厚み精度、位相差の均一性に優れていた。
【０１０５】
（偏光フィルムの製造）
得られたポリビニルアルコール系フィルムをロールから巻き出し、水平方向に搬送しながら、水温３０℃の水槽に浸漬して膨潤させながら１．７倍に延伸した。次に、ヨウ素０．５ｇ／Ｌ、ヨウ化カリウム３０ｇ／Ｌよりなる３０℃の水溶液中に浸漬して染色しながら１．６倍に延伸し、ついでホウ酸４０ｇ／Ｌ、ヨウ化カリウム３０ｇ／Ｌの組成の水溶液（５０℃）に浸漬してホウ酸架橋しながら２．１倍に一軸延伸した。最後に、ヨウ化カリウム水溶液で洗浄を行い、５０℃で２分間乾燥して総延伸倍率５．７倍の偏光フィルムを得た。得られた偏光フィルムの特性は表２に示される通りであった。
【０１０６】
＜参考例１＞
得られたポリビニルアルコール系樹脂水溶液を水で１５倍希釈した希釈水溶液（Ｘ）とＰＥＴフィルム（東レ社製「ルミラーＴ６０」、厚さ３８μｍ）との接触角θ１は３４°
であり、キャスト型がＰＥＴフィルムであっても、流涎性と剥離性共に良好であると予想された。
【０１０７】
＜実施例２＞
実施例１において、界面活性剤としてラウリン酸ジエタノールアミド４．８ｋｇ（ポリ
ビニルアルコール系樹脂水溶液中の高級脂肪酸ジアルカノールアミド濃度０．１２重量％）を用いたこと以外は実施例１と同様にして、ポリビニルアルコール系樹脂水溶液を得た。得られたポリビニルアルコール系樹脂水溶液の特性は、表１に示される通りであった。
更に、実施例１と同様にして、ポリビニルアルコール系フィルムと偏光フィルムを得た。得られたポリビニルアルコール系フィルムと偏光フィルムの特性は、表２に示される通りであった。
【０１０８】
＜実施例３＞
実施例１において、界面活性剤としてラウリン酸ジエタノールアミド２ｋｇ（ポリビニルアルコール系樹脂水溶液中の高級脂肪酸アルカノールアミド濃度０．０５重量％）を用い、加えて１−ヘキサノール２００ｋｇ（ポリビニルアルコール系樹脂水溶液中のアルコール濃度５重量％）を用いたこと以外は実施例１と同様にして、ポリビニルアルコール系樹脂水溶液を得た。得られたポリビニルアルコール系樹脂水溶液の特性は、表１に示される通りであった。
更に、実施例１と同様にして、ポリビニルアルコール系フィルムと偏光フィルムを得た。得られたポリビニルアルコール系フィルムと偏光フィルムの特性は、表２に示される通りであった。
【０１０９】
＜実施例４＞
実施例１において、界面活性剤としてラウリン酸ジエタノールアミド２ｋｇ（ポリビニルアルコール系樹脂水溶液中の高級脂肪酸アルカノールアミド濃度０．０５重量％）と、平均縮合度１０のポリオキシエチレンラウリルアミン０．４８ｋｇ（ポリビニルアルコール系樹脂水溶液中のポリオキシエチレンラウリルアミン濃度０．０１２重量％）を用いること以外は実施例１と同様にして、ポリビニルアルコール系樹脂水溶液を得た。使用したポリオキシエチレンラウリルアミンの０．０５重量％水溶液とクロムメッキ面との接触角θ２は５８°であった。得られたポリビニルアルコール系樹脂水溶液の特性は、表１に示される通りであった。
更に、実施例１と同様にして、ポリビニルアルコール系フィルムと偏光フィルムを得た。得られたポリビニルアルコール系フィルムと偏光フィルムの特性は、表２に示される通りであった。
【０１１０】
＜比較例１＞
実施例１において、界面活性剤としてラウリン酸ジエタノールアミド２０ｋｇ（ポリビニルアルコール系樹脂水溶液中の高級脂肪酸アルカノールアミド濃度０．５重量％）を用いること以外は実施例１と同様にして、ポリビニルアルコール系樹脂水溶液を得た。得られたポリビニルアルコール系樹脂水溶液の特性は、表１に示される通りであった。
得られたポリビニルアルコール系樹脂水溶液を用いて製膜を行ったが、フィルムの一部がキャスト型から剥離せず、フィルムの一部に破損が生じた。更に、実施例１と同様にして、ポリビニルアルコール系フィルムと偏光フィルムを得た。得られたポリビニルアルコール系フィルムと偏光フィルムの特性は、表２に示される通りであった。
【０１１１】
＜比較例２＞
実施例１において、界面活性剤としてラウリン酸ジエタノールアミド０．６ｋｇ（ポリビニルアルコール系樹脂水溶液中の高級脂肪酸アルカノールアミド濃度０．０１５重量％）を用いること以外は実施例１と同様にして、ポリビニルアルコール系樹脂水溶液を得た。得られたポリビニルアルコール系樹脂水溶液の特性は、表１に示される通りであった。
得られたポリビニルアルコール系樹脂水溶液を用いて製膜を行ったが、キャスト型への流涎中にはじきが観察され、目視で確認していても液面に凹凸が観察された。更に、実施例１と同様にして、ポリビニルアルコール系フィルムと偏光フィルムを得た。得られたポリビニルアルコール系フィルムと偏光フィルムの特性は、表２に示される通りであった。
【０１１２】
＜比較例３＞
実施例１において、界面活性剤としてラウリン酸ジエタノールアミド１．５６ｋｇ（ポリビニルアルコール系樹脂水溶液中の高級脂肪酸アルカノールアミド濃度０．０３９重量％）と、平均縮合度４のポリオキシエチレンラウリルエーテル０．４８ｋｇ（ポリビニルアルコール系樹脂水溶液中のポリオキシエチレンラウリルエーテル濃度０．０１２重量％）を用いること以外は実施例１と同様にして、ポリビニルアルコール系樹脂水溶液を得た。使用したポリオキシエチレンラウリルエーテルの０．０５重量％水溶液とクロムメッキ面との接触角θ２は６７°であった。得られたポリビニルアルコール系樹脂水溶液の特性は、表１に示される通りであった。
得られたポリビニルアルコール系樹脂水溶液を用いて製膜を行ったが、キャスト型への流涎中にはじきが観察され、目視で確認していても液面に凹凸が観察された。更に、実施例１と同様にして、ポリビニルアルコール系フィルムと偏光フィルムを得た。得られたポリビニルアルコール系フィルムと偏光フィルムの特性は、表２に示される通りであった。
【０１１３】
【表１】
2018018062.tif 000002
【０１１４】
【表２】
2018018062.tif 000003
【０１１５】
実施例１〜４のポリビニルアルコール系樹脂水溶液は、界面張力が本発明の特定の範囲内であるため、フィルム製膜時の流涎性や剥離性が良好であり、得られたポリビニルアルコール系フィルムは、薄型幅広長尺であるにもかかわらず、透明性、厚み精度、位相差の均一性に優れているのに対し、比較例１〜３のポリビニルアルコール系樹脂水溶液は、界面張力が本発明の特定の範囲外であるため、フィルム製膜時の流涎性や剥離性に劣り、得られるポリビニルアルコール系フィルムは、透明性、厚み精度、位相差の均一性に劣ることがわかる。
また、実施例１〜４のポリビニルアルコール系フィルムから得られる偏光フィルムは、偏光性能に優れ、色ムラが無く、偏光度の均一性にも優れていることがわかる。
【産業上の利用可能性】
【０１１６】
本発明により得られる偏光フィルムや偏光板は、偏光性能の面内均一性にも優れており、携帯情報端末機、パソコン、テレビ、プロジェクター、サイネージ、電子卓上計算機、電子時計、ワープロ、電子ペーパー、ゲーム機、ビデオ、カメラ、フォトアルバム、温度計、オーディオ、自動車や機械類の計器類などの液晶表示装置、サングラス、防眩メガネ、立体メガネ、ウェアラブルディスプレイ、表示素子（ＣＲＴ、ＬＣＤ、有機ＥＬ、電子ペーパーなど）用反射防止層、光通信機器、医療機器、建築材料、玩具などに好ましく用いられる。